(57)【特許請求の範囲】
【請求項１】
幾何学的厚さが２〜３０ｎｍである光触媒層と、該光触媒層の下に配置された少なくとも１対の各高屈折率及び低屈折率の層とを含む積重体が、基材の表面の少なくとも一方の少なくとも一部に、該１対又は各対において高屈折率の層が該基材に最も近く、該光触媒層が該基材から最も遠い対の低屈折率の層と直接接触するように被覆された基材を含む材料であって、該光触媒層を除く高屈折率の層の波長３５０ｎｍに対する光学的厚さが１７０〜３００ｎｍであり、低屈折率の層の波長３５０ｎｍに対する光学的厚さが３０〜９０ｎｍである材料。
【請求項２】
前記低屈折率の層の波長３５０ｎｍに対する光学的厚さが３５〜８０ｎｍである、請求項１に記載の材料。
【請求項３】
前記基材がガラス板である、請求項１又は２に記載の材料。
【請求項４】
前記光触媒層が、少なくとも部分的にアナターゼ型に結晶化している酸化チタンから作製されている、請求項１〜３の一つに記載の材料。
【請求項５】
前記光触媒層の幾何学的厚さが２５ｎｍ以下である、請求項１〜４の一つに記載の材料。
【請求項６】
１対又は２対の高屈折率及び低屈折率の層を含む、請求項１〜５の一つに記載の材料。
【請求項７】
前記基材から出発して、高屈折率の層と、その上に接触して配置された低屈折率の層と、その上に接触して配置された光触媒層とを連続して含む、請求項６に記載の材料。
【請求項８】
少なくとも１つの前記高屈折率の層の波長３５０ｎｍに対する光学的厚さが１８０〜２６０ｎｍである、請求項１〜７の一つに記載の、特に請求項７に記載の材料。
【請求項９】
少なくとも１つの前記低屈折率の層の波長３５０ｎｍに対する光学的厚さが３５〜８０ｎｍである、請求項８に記載の材料。
【請求項１０】
前記高屈折率の層が、２つ又は３つの重ね合わせた個別の層から構成される複合層である、請求項９に記載の材料。
【請求項１１】
前記低屈折率の層の平均屈折率が１.７以下であり、前記高屈折率の層の平均屈折率が１.７より高い、請求項１〜１０の一つに記載の材料。
【請求項１２】
前記高屈折率の材料が酸化物又は窒化物である、請求項１〜１１の一つに記載の材料。
【請求項１３】
前記酸化物又は窒化物が、Ｓｉ3Ｎ4、ＴｉＯ2、ＺｒＯ2、ＳｎＯ2、ＺｎＯ、Ｎｂ2Ｏ5、Ｔａ2Ｏ5あるいはこれらの混合物又は固溶体のいずれか一つから選択されるものである、請求項１２に記載の材料。
【請求項１４】
前記低屈折率の材料が、ＳｉＯ2、Ａｌ2Ｏ3、ＳｉＯＣあるいはこれらの混合物又は固溶体のいずれか一つから選択される材料を基礎材料としている、請求項１〜１３の一つに記載の材料。
【請求項１５】
請求項１〜１４の一つに記載の材料を少なくとも１つ含むグレージングユニット。
【発明の詳細な説明】
【技術分野】
【０００１】
本発明は、光触媒層で被覆された基材を含む材料の分野に関する。
【背景技術】
【０００２】
光触媒層、特に酸化チタンベースの光触媒層は、それで被覆した基材に自己浄化及び防汚性を付与するものとして知られている。これらの有利な特性の原因には２つの性質がある。第一に、酸化チタンは光触媒性であり、すなわち、適当な放射線下、一般には紫外線下で、有機化合物の分解反応を触媒することができる。この光触媒活性は、電子正孔対の生成によって層内で開始される。更に、酸化チタンは、この同種の放射線に照射されたときに、極めて顕著な親水性を有する。この高い親水性は、無機物汚れを、流水下、例えば降雨流水下で除去することを可能にする。このような材料、特にグレージングユニットは、例えばヨーロッパ特許出願公開第０８５０２０４号明細書に記載されている。
【先行技術文献】
【特許文献】
【０００３】
【特許文献１】ヨーロッパ特許出願公開第０８５０２０４号明細書
【発明の概要】
【発明が解決しようとする課題】
【０００４】
本発明の目的は、光触媒層で被覆された材料の光触媒活性を増大させることにある。
【課題を解決するための手段】
【０００５】
この目的に対して、本発明の一つの対象は、幾何学的厚さが２〜３０ｎｍである光触媒層ならびに該光触媒層の下に配置された少なくとも１対の各高屈折率及び低屈折率の層を含む積重体が、基材表面の少なくとも一方の少なくとも一部に被覆された基材を含む材料であって、該１対又は各対において、該高屈折率の層が基材に最も近く、該光触媒層が基材から最も遠い対の低屈折率の層と直接接触している材料である。本発明による材料は、光触媒層を除く高屈折率の層の波長３５０ｎｍに対する光学的厚さが１７０〜３００ｎｍであり、低屈折率の層の波長３５０ｎｍに対する光学的厚さが３０〜９０ｎｍであるような材料である。
【０００６】
本発明者らは、光学的厚さが狭い範囲内に完全に規定された非常に特定の副層を追加することが、光触媒層のまさに中心部における紫外線の吸収を増大させるのを可能にすることを実証することができた。この放射線吸収の有意の増大は、酸化チタンの照射によって開始される電子正孔対の数の増大を可能にする。これは、該層の光触媒活性が驚くほど且つ大変有利に増大する結果を招き、ある特定の場合には、２倍以上増大することもある。
【発明を実施するための形態】
【０００７】
材料の光学的厚さは、波長３５０ｎｍに対して、その幾何学的厚さと波長３５０ｎｍにおけるその屈折率との積であると規定される。本出願の明細書全体にわたって、光学的厚さ及び屈折率は常に波長３５０ｎｍに対して規定される。
【０００８】
「１対の各高屈折率及び低屈折率の層」なる文言は、高屈折率の層及び低屈折率の層から構成される２つの層の集合（組）を意味すると解される。以下で説明するように、高屈折率の層及び／又は低屈折率の層は、いくつかの重ね合わせた個別の層から構成される複合層であってもよい。
【０００９】
基材は、任意の種類の材料、例えばポリマー、セラミック、ガラス、ガラス−セラミック又は金属から作製することができる。好ましくは、基材はガラス板である。この板は、平坦でも又は湾曲していてもよく、任意の種類の寸法、特に１ｍを超える寸法を有することができる。ガラスは、好ましくはソーダ−石灰−シリカタイプのものであるが、他のタイプのガラス、例えばホウケイ酸ガラス又はアルミノケイ酸塩ガラスを使用することもできる。ガラスは、透明又は超透明であっても、あるいは着色していてもよく、例えば青色、緑色、琥珀色、青銅色又は灰色であってもよい。ガラス板の厚さは、通常は０.５〜１９ｍｍ、特に２〜１２ｍｍ、更には４〜８ｍｍである。
【００１０】
光触媒層は、好ましくは酸化チタンを基礎材料とし、特に、少なくとも部分的にアナターゼ型に結晶化している酸化チタンから作製される。様々な形態の酸化チタンには、非晶質、ルチル、ブルッカイト又はアナターゼがあり、特に後者が最も高い光触媒活性を示す。酸化チタンは、純粋でもドープされていてもよく、例えば、遷移金属（例えば、Ｗ、Ｍｏ、Ｖ又はＮｂ）、ランタノイドイオン又は貴金属（例えば、白金又はパラジウムなど）、あるいはそれ以外に窒素又は炭素原子でドープされていてもよい。これらの様々なドープ形態は、材料の光触媒活性を増大させること、あるいは酸化チタンのバンドギャップを可視範囲に近い波長又はこの範囲内の波長にシフトさせることを可能にする。また、光触媒層は、別の光触媒材料、例えばＳｎＯ2又はＷＯ3などを基礎材料としてもよい。
【００１１】
光触媒層、特に酸化チタンベースの光触媒層は、基材上に被着される積重体の通常は最後の層、すなわち積重体のうちの基材から最も遠い層である。これは、光触媒層が大気及びその汚染物質と接触していることが重要であるためである。しかし、光触媒層の上に、一般には不連続性又は多孔性の非常に薄い層を被着させることが可能である。それは、例えば、材料の光触媒活性の増大を意図する貴金属ベースの層でよい。国際公開第２００５／０４００５８号パンフレット又は国際公開第２００７／０４５８０５号パンフレットに教示されているような、例えばシリカから作製された、薄い親水性の層であってもよい。
【００１２】
特に酸化チタンベースの光触媒層の幾何学的厚さは、好ましくは２５ｎｍ以下、特に２０ｎｍ、更には１５ｎｍ以下、及び／又は５ｎｍ以上、特に７ｎｍ、更には１０ｎｍ以上である。これは、酸化チタン層の厚さが小さいときに本発明の有利な効果が更に大きくなることを、本発明者らが立証することができたためである。実際のところ、大きい厚さに対しては、酸化チタンによる紫外線の反射が多いため、本発明による非常に特定の副層の存在の効果はそれほど大きくはない。他方、非常に薄い層の光触媒活性は、より厚い層の活性よりも低いので、厚さの点で折衷するところが存在する。
【００１３】
本発明による材料は、好ましくは、１対又は２対の各高屈折率及び低屈折率の層を含む。それは、より多くの層、例えば３つ、４つ、５つ又は６つの層、更には１０又は更に多くの層を含んでもよいが、本発明者らは、２対を超えると、更なる対の追加は光触媒活性の大きな増大を生じないことを観察することができた。他方、対の数を増加させるのは、材料費ならびに層の被着の迅速性及び容易性にとって不利となる。更に、多数の対（２対を超える）は一般に、美的外観（特に色）の角度変化を招くことになり、これはグレージングユニットとしての用途にとって全く有害である。
【００１４】
基材を覆う積重体は、好ましくは、光触媒層、特に酸化チタンベースの光触媒層と、少なくとも１対の各高屈折率及び低屈折率の層とから構成される。ここでは、マルチ積重体は他の層を全く含まない。この場合、基材は、基材に最も近い対の高屈折率の層と直接接触している。
【００１５】
少なくとも１つの対の１層は、単一の材料のみから形成してもよく、又はいくつかの異なる材料から形成してもよい。
【００１６】
後者の場合、少なくとも１つの高屈折率及び／又は低屈折率の層それ自体は、いくつかの重ね合わせた個別の層から、例えば２つ、３つ又は４つの個別の層から構成されてもよい。以下において、いくつかの重ね合わせた個別の層から構成されるこれらの層を、「複合」層と記載する。この際、各複合層の光学的厚さは、複合層を構成している個別の層のそれぞれの光学的厚さの合計に一致する。有利な効果を得るためには、複合層の全体の光学的厚さは本発明により規定されるとおりであることが重要である。この際、複合層の屈折率は、複合層の光学的厚さのその幾何学的厚さに対する比であると定義される平均屈折率である。
【００１７】
複合層は、例えば２つ又は３つの重ね合わせた個別の層から構成されてもよい。後者の場合、３つの個別の層は、異なる化学的性質のものであってよい。あるいは、最も外側の２つの個別の層が同一であってもよく、異なる化学的性質の中間の個別の層を囲んでいてもよい。
【００１８】
単一の対の存在に相当する最も単純な意味において、本発明による材料は、基材から出発して、高屈折率の層、その上に接触して配置された低屈折率の層と、その上に接触して配置された光触媒層とを連続して含む。これらの層の１つ又はそれ以上は、先に示したとおりの複合層であってもよい。
【００１９】
２つの対が存在する１つのより複雑な場合では、該材料は、基材から出発して、第１の高屈折率の層と、その上に接触して配置された第１の低屈折率の層と、その上に接触して配置された第２の高屈折率の層と、その上に接触して配置された第２の低屈折率の層と、その上に接触して配置された光触媒層とを連続して含む。これらの層の１つ以上は、先に示したとおりの複合層であってもよい。
【００２０】
波長３５０ｎｍに対する光学的厚さの選択は、それが光触媒層における紫外線吸収の増加に、従って光触媒活性の増加に、直接影響するので最も重要である。
【００２１】
高屈折率の層の波長３５０ｎｍに対する光学的厚さは、好ましくは１８０〜２６０ｎｍである。
【００２２】
低屈折率の層の波長３５０ｎｍに対する光学的厚さは、好ましくは３５〜８０ｎｍである。
【００２３】
１対の高屈折率及び低屈折率の層において、高屈折率の層の光学的厚さは１７０〜３００ｎｍ、特に１８０〜２６０ｎｍであり、低屈折率の層の光学的厚さは、３０〜９０ｎｍ、特に３５〜８０ｎｍである。単一の対の層のみを、特に光触媒層と１対の高屈折率及び低屈折率の層とから構成される材料のもののみを使用するのが好ましい。この実施形態は、反射の色が最も好都合であって負の色度値ａ*及びｂ*に対応する青又は無彩色の色調である（黄色又は赤色を回避する）、低光反射の材料をもたらす。高屈折率の層は複合層であってもなくてもよいが、最良の結果は、複合層である高屈折率の層の場合に得られる。低屈折率の層は、好ましくは複合層ではない。複合高屈折率層が２つの個別の層から構成され、基材に最も近い層がその上に位置する個別の層よりも低い屈折率を有し、これら２つの個別の層のそれぞれが、対の低屈折率の層よりも高い屈折率を有するときに、良好な結果を得ることができた。更に良好な結果は、複合高屈折率層が３つの個別の層から構成されるときに得られる。これら３つの個別の層は、全てが異なっていてもいなくてもよく、全てが低屈折率層の屈折率よりも高い屈折率を有していてもよい。あるいは、複合高屈折率層は、対の低屈折率の層と同じ性質のものであってよい低屈折率の層を囲む、同一又は異なる２つの高屈折率の層を含んでもよい。後者の場合は、２対の複合していない高屈折率及び低屈折率の層が連続しているものと解することもできる。
【００２４】
所定の対において、高屈折率層は、波長３５０ｎｍに対し、低屈折率層の屈折率よりも厳密に高い屈折率を有する。これらが先に規定した意味の範囲内において複合層である場合、屈折率は、複合層の平均屈折率に一致する。よって、複合高屈折率層は、低屈折率を有する１つ以上の個別の層を含んでいてもよい。同様に、複合低屈折率層は、高屈折率を有する１つ以上の個別の層を含んでいてもよい。重要なことは、対の他の層の屈折率に対する複合層の全体的な屈折率である。
【００２５】
好ましくは、低屈折率の層の波長３５０ｎｍに対する屈折率は、１.７以下、特に１.６５以下である。低屈折率層が複合層である場合には、複合層の全体的な屈折率が好ましい範囲内である限り、それは屈折率がより高い少なくとも１つの層を含んでいてもよい。
【００２６】
同様に好ましくは、高屈折率層の波長３５０ｎｍに対する平均屈折率は、１.７より高く、特に１.８、又は１.９、更には２.０又は２.１より高い。特定の場合、それは２.２以上、特に２.３、又は２.４、更には２.５以上であってもよい。高屈折率層が複合層である場合には、複合層の全体的な屈折率が好ましい範囲内である限り、それは屈折率がより低い少なくとも１つの層を含んでいてもよい。
【００２７】
光触媒層での紫外線の吸収は、各対の高屈折率層と低屈折率層との屈折率の差が増すと、より多くなることが観察された。従って、好ましくは、低屈折率層及び高屈折率層の波長３５０ｎｍに対する屈折率の差は０.２以上、更には０.３又は０.４、特に０.５以上である。この差は、０.８又は０.９以上であってもよい。
【００２８】
高屈折率の材料は、好ましくは酸化物又は窒化物であり、特にＳｉ3Ｎ4、ＴｉＯ2、ＺｒＯ2、ＳｎＯ2、ＺｎＯ、Ｎｂ2Ｏ5、Ｔａ2Ｏ5あるいはこれらの混合物又は固溶体のいずれか一つから選択される。それはまた、例えばＳｎＺｎＯx、ＳｎＺｎＳｂＯx、ＳｉＺｒＮxなどのような混合物であってもよい。これらの様々な材料は、上に示した化学量論組成又は異なる化学量論組成を有していてもよい。一例として、用語「Ｓｉ3Ｎ4」は、その実際の化学量論組成にとらわれることなく、より一般的にあらゆる窒化ケイ素を意味するものと解される。同様に、酸化物又は窒化物は、特に電気伝導の特性を与えるように、又は赤外線反射の特性を与え、従って低放射率を与えるように、ドープされていてもよい。それは特に以下の材料、すなわち、フッ素、アンチモン又はインジウムをドープされたＳｎＯ2、アルミニウム又はガリウムをドープされたＺｎＯ、でよい。これらの酸化物又は窒化物のうち、窒化ケイ素が特に好ましいが、これはマグネトロンスパッタリングによって高い被着速度で被着させることができるためである。同じことが、ＳｎＺｎＯx及びＳｉＺｒＮxについても言える。また、酸化チタンは、その非常に高い屈折率ゆえに良好な結果をもたらす。
【００２９】
低屈折率の材料は、好ましくは、ＳｉＯ2、Ａｌ2Ｏ3、ＳｉＯＣあるいはこれらの混合物又は固溶体のいずれか一つから選択される材料をベースとする。また、ＣａＦ2、ＭｇＦ2及びＬｉＦなどのフッ化物を使用することもできるが、これらはスパッタリングによる被着に向いていないので好ましくない。ここでも、これらの様々な材料は、上に示した化学量論組成又は異なる化学量論組成を有することができる。これらの材料はドープされていてもよく、例えば、所望により数％の別の化学元素、例えばアルミニウム又はジルコニウムなどをドープされた、シリカの層が存在していてもよい。これらの材料のうち、酸化ケイ素、特にアルミニウムをドープされたもの、及びオキシ炭化ケイ素が、低い屈折率及びスパッタリングによって被着できることから、特に好ましい。オキシ炭化ケイ素はまた、化学蒸着（ＣＶＤ）によって良好な条件下で被着させることもできる。
【００３０】
好ましい対は、特に挙げると、Ｓｉ3Ｎ4／ＳｉＯ2又はＴｉＯ2／ＳｉＯ2、ＳｎＺｎＯx／ＳｉＯ2、ＳｉＺｒＮx／ＳｉＯ2であり、これはそれらの層が良好な化学的耐久性と耐候性を有しているためであり、そしてそれは積重体がグレージングユニットの外側（通常は「表面１」の用語で示される面）に位置する場合に特に有益である。高屈折率層が２つの重ね合わせた個別の層から構成される複合層である場合には、ＴｉＯ2又はＳｉＺｒＮxの層を上に設けたＳｉ3Ｎ4から作製された個別の層を使用するのが好ましい。
【００３１】
専ら非限定的な例示の目的で、いくつかの実施形態の概要を以下に示す。これらの積重体において、「Ｓ」は基材を表し、「Ｈ」は高屈折率層を表し、「Ｂ」は低屈折率層を表し、「ＴｉＯ2」は一般的に酸化チタンをベースとする光触媒層を表す。通常、層「Ｈ」はＳｉ3Ｎ4又はＴｉＯ2から作製され、層「Ｂ」はＳｉＯ2から作製されるが、もちろん他の材料を使用してもよい。
１：  Ｓ／Ｈ／Ｂ／ＴｉＯ2
２：  Ｓ／Ｈ／Ｂ／Ｈ／Ｂ／ＴｉＯ2
３：  Ｓ／Ｈ／Ｂ／Ｈ／Ｂ／Ｈ／Ｂ／ＴｉＯ2
４：  Ｓ／Ｈ1／Ｈ2／Ｂ／ＴｉＯ2
５：  Ｓ／Ｈ1／Ｈ2／Ｈ3／Ｂ／ＴｉＯ2
６：  Ｓ／Ｈ／Ｂ1／Ｂ2／ＴｉＯ2
【００３２】
実施形態１、２及び３は、それぞれ１、２又は３対の低屈折率層及び高屈折率層が存在するものに相当する。例えば、層ＨはＳｉ3Ｎ4又はＴｉＯ2から作製することができ、層ＢはＳｉＯ2から作製することができる。高屈折率層及び低屈折率層は複合していない。負の色度値ａ*及びｂ*を特徴とする、できるだけ好都合な反射の色を得るために、層Ｈの光学的厚さ（特に実施形態１において）は１７０〜３００ｎｍ、特に１８０〜２６０ｎｍである。層Ｂの光学的厚さは３０〜９０ｎｍ、好ましくは３５〜８０ｎｍである。
【００３３】
実施形態４においては、単一の対が存在するが、高屈折率層はＨ1及びＨ2で示される２つの重ね合わせた個別の高屈折率の層から構成される複合層である。一例として、層Ｈ1及びＨ2は、それぞれＳｉ3Ｎ4及びＴｉＯ2から、又はＳｉ3Ｎ4及びＳｉＺｒＮxから作製することができ、層ＢはＳｉＯ2から作製することができる。実施形態４の変形例がどんなものであれ、また、負の色度値ａ*及びｂ*を特徴とし、できるだけ好都合な反射の色を得るためには、複合層Ｈの光学的厚さ（従って個別の層Ｈ1及びＨ2の光学的厚さの合計）は１７０〜３００ｎｍ、特に１８０〜２６０ｎｍである。層Ｂの光学的厚さは３０〜９０ｎｍ、更には３５〜８０ｎｍである。好ましくは、個別の層Ｈ1の屈折率は個別の層Ｈ2の屈折率よりも小さい。
【００３４】
実施形態５においては、単一の対が存在するが、高屈折率層はＨ1、Ｈ2及びＨ3で示される３つの重ね合わせた個別の層から構成される複合層である。層の１つ、例えばＨ2は、複合層Ｈの全体的な屈折率が層Ｂの屈折率よりも高い限り、他の層Ｈ1に対して、更には層Ｂに対しても、低いと考えられる屈折率を有していてもよい。一例として、層Ｈ1及びＨ3はＴｉＯ2から製作することができ、層Ｈ2はＳｉ3Ｎ4から作製することができ、層ＢはＳｉＯ2から作製することができる。この場合、層Ｈ2は、層Ｈ1及びＨ3に対して低い屈折率の層であると考えることができる。層Ｈ2はまた、例えばＳｉＯ2から作製される、層Ｂの屈折率に等しいか又はそれより低い屈折率を有することもできる。この場合、事例番号２のものと同一の構成、すなわち、２対の複合していない層が連続したものであることが分かる。実際のところ、層Ｈ2は、複合高屈折率層の中間層と、基材上に被着された第１の対の低屈折率層の両方として含まれることができる。実施形態５の変形例がどんなものであれ、また、負の色度値ａ*及びｂ*を特徴とする、できるだけ好都合な反射の色を得るために、複合層Ｈの光学的厚さ（従って個別の層Ｈ1、Ｈ2及びＨ3の光学的厚さの合計）は１７０〜３００ｎｍ、特に１８０〜２６０ｎｍである。層Ｂの光学的厚さは３０〜９０ｎｍ、更には３５〜８０ｎｍである。
【００３５】
実施形態６においては、唯一の対の低屈折率層がＢ1及びＢ2で示される２つの重ね合わせた個別の層から構成されている。
【００３６】
言うまでもないが、上記した様々な有利な特徴、例えば、材料の厚さ、屈折率又は化学的性質は、あらゆるタイプの可能な組合せでもって一緒に組合せることができる。これらの様々な組合せは、本明細書をむだに長くしないために記載していない。
【００３７】
光触媒層、特に酸化チタンベースの光触媒層は、様々な方法によって得ることができる。好ましくは、それは、特に磁場によって支援されるスパッタリング法（マグネトロンスパッタリング法）であり、それではプラズマの励起された種が、被覆されるべき基材に向かい合って位置するターゲットから原子を引き出す。ターゲットは、特に金属チタン又はＴｉＯ2から作製することができ、プラズマは酸素を含んでいなければならない（この方法は反応性スパッタリングと呼ばれる）。被着に続いて、酸化チタンをアナターゼ型に結晶化させることを意図する熱処理を行うのが好ましい。それは、例えば、アニーリング、強化又は曲げ処理、又は国際公開第２００８／０９６０８９号パンフレットに記載されている処理でよい。それほど好ましくはないが、酸化チタンベースのコーティングを、チタンの有機金属前駆体を含むゾルを基材上に被着させてから乾燥処理及び緻密化を行うゾル−ゲルタイプの方法によって得てもよい。ゾルは、酸化チタンの粒子と、別の材料、例えばシリカの前駆体、を含んでいてもよい。また、酸化チタンベースの被覆は、基材の熱の作用のもとで分解するチタン前駆体ベースの熱分解法によって得ることもできる。これらの前駆体は、固体、液体でよく、好ましくはガス状でよく、そのときにはこの方法は化学蒸着（ＣＶＤ）と称される。一例として、前駆体は、四塩化チタン、チタンテトライソプロポキシド、又はチタンテトラオルトブトキシドでよい。
【００３８】
積重体の他の層は、特に磁場によって支援されるスパッタリング（マグネトロンスパッタリング法）によって被着させるのが好ましい。あるいはまた、それらは、ゾル−ゲルタイプの方法又は熱分解法（特にＣＶＤタイプの方法）によって被着させてもよい。しかし、スパッタリングは複数層を被着させるのに向いている。
【００３９】
マグネトロンスパッタリング法による被着の場合、例えば、Ｓｉ3Ｎ4又はＳｉＯ2の層を、アルミニウムをドープしたケイ素ターゲットを用いて、アルゴン及びそれぞれ窒素又は酸素を含むプラズマ中で、被着させることができる。
【００４０】
本発明のもう一つの対象は、本発明による少なくとも１つの材料を含むグレージングユニットである。この場合、基材はガラスから作製することができる。グレージングユニットは、それがガス充填された空間を提供する何枚かのガラス板を含むことができるという意味において、単一グレージング又は複式グレージング（特に二重又は三重グレージング）でよい。グレージングユニットはまた、積層され及び／又は強化され及び／又は硬化及び／又は湾曲されていてもよい。
【００４１】
本発明による被覆された基材の他の面、又は該当する場合において、複数のグレージングユニットの別の基材の面は、別の機能性層、又は機能性層の積重体で被覆してもよい。特に、それは別の光触媒層、例えば本発明による別の積重体であることができる。それはまた、熱的機能を有する層又は積重体、特に太陽光線から保護する又は低放射率の層又は積重体、例えば誘電層によって保護された銀の層を含む積重体、であってもよい。それはまた、特に銀ベースのミラー層であってもよい。また、それは透明な導電性酸化物の層であってもよく、この材料は太陽電池の前面として使用することが可能である。
【実施例】
【００４２】
本発明は、以下の非限定的な例を参照してよりよく理解される。
【００４３】
様々な例（本発明による例及び比較例）のために、様々な特性を測定又は算出する。これらは以下のものである。
・光触媒層による紫外線の吸収：この特性は垂直入射及び波長３５０ｎｍに対して算出する。
・積重体の光触媒活性：これは下記に記載する方法に従って測定する。
・垂直入射時の光反射率ＲL：これはＮＦ  ＥＮ  ４１０：１９９９標準規格に従って算出する。
・色度座標ａ*及びｂ*：これらはＤ６５光源及びＣＩＥ−１９３１標準規格の観測者を考慮して、垂直入射時の反射スペクトル（層側）から算出する。
【００４４】
光触媒活性の測定は、ステアリン酸の分解をモニターすることによって、以下のようにして行う。
・５×５ｃｍ2の試料を切り出し、
・試料を紫外線照射下及び酸素パージ下で４５分間クリーニングし、
・参照スペクトルを得るために、波数４０００〜４００ｃｍ-1について、ＦＴＩＲによって赤外スペクトルを測定し、
・ステアリン酸を被着させ、すなわち、メタノール中に５ｇ／Ｌの量で溶解したステアリン酸の溶液６０μＬをスピンコーティングによって試料上に被着させ、
・ＦＴＩＲによって赤外スペクトルを測定し、３０００〜２７００ｃｍ-1のＣＨ2-ＣＨ3結合の伸縮振動バンドの面積を測定し、
・ＵＶＡタイプの放射線に暴露し、すなわち、屋外暴露をシミュレートするために約３５Ｗ／ｍ2の、試料が受け取るエネルギーを、波長範囲３１５〜４００ｎｍ内で光電池によって制御し、
・３０００〜２７００ｃｍ-1のＣＨ2-ＣＨ3結合の伸縮振動バンドの面積を測定することによって、１０分間の連続暴露時間後のステアリン酸の層の光分解をモニターし、そして
・光触媒活性を、０〜３０分間にわたり、紫外線への暴露時間の関数として、３０００〜２７００ｃｍ-1のＣＨ2-ＣＨ3結合の伸縮振動バンドの面積に相当する直線の、ｃｍ-1・ｍｉｎ-1で表した勾配によって規定する。
【００４５】
〔比較例１〕
比較例１は、サン−ゴバン・グラス・フランスによりＳＧＧ  Ｐｌａｎｉｌｕｘの商標で市販されている厚さ２ｍｍの透明なソーダ−石灰−シリカガラスの板であって、その上に、ＳｉＯ2（幾何学的厚さ５０ｎｍ）、次いでＴｉＯ2（幾何学的厚さ１１．５ｎｍ）の２つの薄い層が連続して被着されている。被着は、マグネトロンスパッタリング法によって行う。
【００４６】
酸化チタンの層を結晶化させるために、被覆した基材を６３０℃で８分間の熱処理にかける。全ての実施例、あるいは比較例で、同一の熱処理を行う。
【００４７】
垂直入射時の波長３５０ｎｍの紫外線の吸収を任意値で算出する。他の例のための参照として使用するその値を、１００（任意単位）に設定する。
【００４８】
他の例との比較を容易にするために、光触媒活性を１００の値（任意単位）に設定する。
【００４９】
〔例１〕
Ｓｉ3Ｎ4、ＳｉＯ2及びＴｉＯ2の薄い層を、サン−ゴバン・グラス・フランスによりＳＧＧ  Ｐｌａｎｉｌｕｘの商標で市販されている透明なソーダ−石灰−シリカガラスの２ｍｍ厚の板上に連続して被着させる。被着は、マグネトロンスパッタリング法によって既知のようにして行う。
【００５０】
得られる積重体は次のとおり、すなわち、ガラス／Ｓｉ3Ｎ4（３０ｎｍ）／ＳｉＯ2（４５ｎｍ）／Ｓｉ3Ｎ4（３５ｎｍ）／ＳｉＯ2（５０ｎｍ）／ＴｉＯ2（１１.５ｎｍ）、である。
【００５１】
これらの厚さは幾何学的厚さである。光学的厚さは、それぞれ６４、６８、７５及び７６ｎｍである。
【００５２】
従って、この積重体は、高屈折率層がＳｉ3Ｎ4、ＳｉＯ2、次いでＳｉ3Ｎ4の３つの層を含む複合層である単一の対を含む。この場合、複合層の厚さは２０７ｎｍである。
【００５３】
紫外線の吸収は２２５に等しく、すなわち比較例１に対して２倍を超える吸収である。測定された光触媒活性は、試料に応じて約１５０〜１７５であり、すなわち同一厚さの光触媒層について７５％までの範囲になりうる増加である。
【００５４】
ＲL率は１１.３％であり、ａ*及びｂ*値はそれぞれ−９及び−４である。この負の色度値は、青色及び緑色に及ぶ範囲の心地よい色合いに相当する。
【００５５】
〔例２〕
例２の積重体は以下の構造、すなわち、ガラス／Ｓｉ3Ｎ4（１１２ｎｍ）／ＳｉＯ2（５５ｎｍ）／ＴｉＯ2（１１.５ｎｍ）、を有する。
【００５６】
これらの厚さは幾何学的厚さである。光学的厚さは、Ｓｉ3Ｎ4から作製された高屈折率の層が２３９ｎｍであり、ＳｉＯ2から作製された低屈折率の層については７６ｎｍである。
【００５７】
紫外線の吸収は１６０に等しい。ＲLは９.９％であり、ａ*及びｂ*値はそれぞれ−１２及び−１０である。
【００５８】
〔例３〕
例３は、高屈折率の層として幾何学的厚さが９０ｎｍのＴｉＯ2層を選択する点で例２と異なる。その光学的厚さは２５２ｎｍである。
【００５９】
紫外線の吸収は２００に等しい。ＲL率は９.５％であり、ａ*及びｂ*値はそれぞれ−１１及び−１１である。例２の場合のように、本発明の範囲内で高屈折率層を選択すると、低反射及び青味がかった色合いを得ることが可能になる。
【００６０】
酸化チタンの選択それ自体が、その比較的高い屈折率のゆえに、光触媒層内での紫外線の吸収を増加させるのを可能にする。
【００６１】
〔例４〕
例４は、高屈折率の層として幾何学的厚さが１１０ｎｍのＳｎＺｎＯx層を選択する点で例２と異なる。その光学的厚さは２３５ｎｍである。
【００６２】
紫外線の吸収は１５０に等しい。ＲL率は９.７％であり、ａ*及びｂ*値はそれぞれ−１２及び−１２である。
【００６３】
〔例５〕
例５は、高屈折率の層として幾何学的厚さが１０５ｎｍのＳｉＺｒＮx層を選択する点で例２と異なる。その光学的厚さは２３０ｎｍである。
【００６４】
紫外線の吸収は１８５に等しい。ＲL率は９.９％であり、ａ*及びｂ*値はそれぞれ−１２及び−１２である。
【００６５】
〔例６〕
例６は、Ｓｉ3Ｎ4から作製された高屈折率の層を、Ｓｉ3Ｎ4及びＴｉＯ2から作製された２つの重ね合わせた個別の層から構成される複合層と取り換える点で例２と異なる。
【００６６】
例６の積重体は以下のとおり、すなわち、ガラス／Ｓｉ3Ｎ4（７５ｎｍ）／ＴｉＯ2（３５ｎｍ）／ＳｉＯ2（５０ｎｍ）／ＴｉＯ2（１１.５ｎｍ）、である。
【００６７】
これらの厚さは幾何学的厚さである。光学的厚さは、それぞれ１６０、９８及び７６ｎｍである。従って、高屈折率の複合層の光学的厚さは２５８ｎｍである。
【００６８】
紫外線の吸収は２００に等しい。ＲL率は非常に低く、この場合には５.８％であり、そしてａ*及びｂ*値はそれぞれ−７.８及び０.６である。従って、反射の外観は非常に満足しうるものである。
【００６９】
〔例７〕
例７は、例６と以下のように異なる。
・複合層のＴｉＯ2の個別の層が、幾何学的厚さ１５ｎｍ（光学的厚さ３３ｎｍ）のＳｉＺｒＮxの個別の層によって置換されている。
・Ｓｉ3Ｎ4の個別の層の幾何学的厚さが１００ｎｍ（光学的厚さは２１４ｎｍ）である。
【００７０】
従って、高屈折率の複合層の光学的厚さは２４７ｎｍである。
【００７１】
紫外線の吸収は１８５に等しい。ＲL率は１０.０％であり、ａ*及びｂ*値はそれぞれ−１３.３及び−６.５である。
【００７２】
〔例８〕
例８は、例７と以下のように異なる。
・ＳｉＺｒＮxの個別の層の幾何学的厚さが２０ｎｍ（光学的厚さは４４ｎｍ）である。
・Ｓｉ3Ｎ4の個別の層の幾何学的厚さが９５ｎｍ（光学的厚さは２０３ｎｍ）である。
【００７３】
従って、高屈折率の複合層の光学的厚さは２４７ｎｍである。
【００７４】
紫外線の吸収は１８５に等しい。ＲL率は９.７％であり、ａ*及びｂ*値はそれぞれ−１３.４及び−５.７である。
【００７５】
〔例９〕
例９は、実施例６と以下のように異なる。
・ＴｉＯ2の個別の層の幾何学的厚さが１２ｎｍ（光学的厚さは３４ｎｍ）である。
・Ｓｉ3Ｎ4の個別の層の幾何学的厚さが１０１ｎｍ（光学的厚さは２１６ｎｍ）である。
【００７６】
従って、高屈折率の複合層の光学的厚さは２５０ｎｍである。
【００７７】
紫外線の吸収は２００に等しい。ＲL率は９.０％であり、ａ*及びｂ*値はそれぞれ−１３.３及び−５.２である。
【００７８】
〔例１０〕
例１０は、例６と以下のように異なる。
・ＴｉＯ2の個別の層の幾何学的厚さが２０ｎｍ（光学的厚さは５６ｎｍ）である。
・Ｓｉ3Ｎ4の個別の層の幾何学的厚さが９１ｎｍ（光学的厚さは１９５ｎｍ）である。
【００７９】
従って、高屈折率の複合層の光学的厚さは２５１ｎｍである。
【００８０】
紫外線の吸収は２１５に等しい。ＲL率は７.８％であり、ａ*及びｂ*値はそれぞれ−１２.８及び−１である。
【００８１】
〔例１１〕
例１２は、実施例６と以下のように異なる。
・ＴｉＯ2の個別の層の幾何学的厚さが２５ｎｍ（光学的厚さは７０ｎｍ）である。
・Ｓｉ3Ｎ4の個別の層の幾何学的厚さが９５ｎｍ（光学的厚さは２０３ｎｍ）である。
・ＳｉＯ2から作製された低屈折率の層の厚さが４０ｎｍ（光学的厚さは６１ｎｍ）である。
【００８２】
従って、高屈折率の複合層の光学的厚さは２７３ｎｍである。
【００８３】
紫外線の吸収は２２５に等しい。ＲL率は９.７％であり、ａ*及びｂ*値はそれぞれ−１２.６及び−０.１である。
【００８４】
〔比較例２〕
比較例２では、光触媒層の下にある層の積重体は、構造的な干渉現象のゆえに、「紫外線ミラー」として知られる紫外線の反射を最大化することを意図する積重体である。この積重体は以下のとおり、すなわち、ガラス／Ｓｉ3Ｎ4（３５ｎｍ）／ＳｉＯ2（６５ｎｍ）／Ｓｉ3Ｎ4（３５ｎｍ）／ＳｉＯ2（６５ｎｍ）／Ｓｉ3Ｎ4（１５ｎｍ）／ＴｉＯ2（１１．５ｎｍ）、である。
【００８５】
各層の光学的厚さは、それぞれ７５、９９、７５、９９及び３２ｎｍである。この積重体は、３つの層から構成される高屈折率の複合層と、ＳｉＯ2及びＳｉ3Ｎ4層から構成される低屈折率の複合層とを含むものと考えることができる。その光学的厚さは１３１ｎｍであり、従って本発明によって推奨される範囲外にある。
【００８６】
紫外線の吸収は５０に等しい。測定した光触媒活性は約７０であり、すなわちこれは比較例１についてよりも３０％低く、本発明による例１の活性の半分である。
【００８７】
酸化チタン層に向かって紫外線を反射させることによって光触媒活性が増強されると考えられるので、これらの結果はなおさら意外なものである。
【００８８】
〔比較例３〜６〕
これらの比較例は、高屈折率層及び低屈折率層の光学的厚さが本発明に準拠しないガラス／Ｓｉ3Ｎ4／ＳｉＯ2／ＴｉＯ2タイプの積重体を説明するものである。
【００８９】
比較例３については、Ｓｉ3Ｎ4層の光学的厚さは８５ｎｍ、ＳｉＯ2層の光学的厚さは１４４ｎｍである。従って、高屈折率層及び低屈折率層は推奨される厚さを有していない。この場合、紫外線の吸収は５０にすぎず、これは光触媒活性が比較例１のものよりも低くなることを意味する。
【００９０】
比較例４の場合、Ｓｉ3Ｎ4層の光学的厚さは１４９ｎｍ、ＳｉＯ2層の光学的厚さは８０ｎｍである。ここでは、本発明によって推奨される光学的厚さを有していないのは高屈折率の層である。紫外線の吸収は１００であり、従って比較例１のものに匹敵するにすぎない。
【００９１】
比較例５については、Ｓｉ3Ｎ4層の光学的厚さは１４９ｎｍ、ＳｉＯ2層の光学的厚さは１４４ｎｍである。両方（高屈折率及び低屈折率）の層が特許請求の範囲に記載される光学的厚さを有していないこの事例においては、紫外線の吸収は８０にすぎず、従って比較例１の事例におけるよりも少ない。
【００９２】
比較例６の場合、Ｓｉ3Ｎ4層の光学的厚さは５３ｎｍ、ＳｉＯ2層の光学的厚さは７６ｎｍである。従って、高屈折率層の光学的厚さが本発明によって推奨される領域外にある。この場合、紫外線の吸収は１６０に等しく、これは比較例１に対する改善となる。他方において、ａ*及びｂ*値はそれぞれ１.５及び１１であり、これは反射に黄色の外観を与える。
【００９３】
従って、各層の光学的厚さを狭い範囲内で選択することが、酸化チタン層の光触媒活性を有意に改善するためには不可欠である。